9 - 브로모 안트라센 ( 75 . 0 g ) , ( 4 - 에 톡 시 나프탈렌 - 1 - 일 ) 보론 산 ( 78 . 0 g ) , Pd ( dba ) 2 ( 5 . 0 g ) , 트리시 클로 헥 실포 스핀 ( 4 . 9 g ) , 인산칼륨 ( 124 . 0 g ) , 1 , 2 , 4 - 트리 메틸벤젠 ( 400 ㎖) 및 t - 부틸알코올 ( 40 ㎖) 이 들 어 있 는 플라스크 를 , 환류 온도 에서 4 시간 , 가열 교반 했 다 . 반응 액 을 실온 까지 냉각 하 여 석출 한 고체 를 흡인 여과 로 채취 하 고 , 얻 어 진 고체 를 EDTA · 4 Na 수용액 , 물 , 메탄올 의 순서 로 세정 했 다 . 고체 를 가열 한 클로로벤젠 에 용해 시켜 , 실리카 겔 을 깐 키리야마 깔때기 로 흡인 여과 를 실시 했 다 . 여 과액 의 용매 를 감압 증류 제거 하 고 , 얻 어 진 고체 를 따뜻 한 헵탄 으로 세정 하 여 , 9 -( 4 - 에 톡 시 나프탈렌 - 1 - 일 ) 안트라센 ( 87 . 1 g ) 을 얻 었 다 .